(57)【特許請求の範囲】
【請求項１】
前端部分に櫛状刃を有する上刃物と、前端部分に櫛状刃を有する下刃物とを備え、前記上刃物と前記下刃物とは、互いに横方向に往復摺動可能なように各刃物の摺接面で接した状態で対向配置されており、該往復摺動により前記上刃物の櫛状刃と前記下刃物の櫛状刃との間で処理される体毛を挟みながら前記体毛を切断するように構成されている体毛処理刃物構造であって、
前記上刃物と前記下刃物との少なくともいずれか一方の摺接面に、前記摺接面側に開放された凹部を有する潤滑性硬質皮膜が形成されており、
前記潤滑性硬質皮膜の膜厚は、０．１〜２μｍであることを特徴とする体毛処理刃物構造。
【請求項２】
前記潤滑性硬質皮膜が、ダイヤモンド、ダイヤモンド状炭素（ＤＬＣ）、ＴｉＮ、ＴｉＡｌＮ、ＣｒＮ、ＺｒＮ、ＴｉＣ、及びＴｉＣＮからなる群から選ばれる１種以上からなる請求項１に記載の体毛処理刃物構造。
【請求項３】
前記凹部が、前記摺接面の端部に連通する溝である請求項１又は請求項２に記載の体毛処理刃物構造。
【請求項４】
前記凹部に、潤滑性物質が保持されている請求項１〜３のいずれか１項に記載の体毛処理刃物構造。
【請求項５】
前記潤滑性物質が、固体状である請求項４に記載の体毛処理刃物構造。
【請求項６】
請求項１〜５のいずれか１項に記載の体毛処理刃物構造に用いられる刃物。
【請求項７】
他の部材と摺接する摺接面を有し、前記他の部材に対して摺動することによって、被切断物を切断する刃物であって、
少なくとも前記摺接面に、摺接面側に開放された凹部を有する潤滑性硬質皮膜が形成されており、
前記潤滑性硬質皮膜の膜厚は、０．１〜２μｍであることを特徴とする刃物。
【発明の詳細な説明】
【技術分野】
【０００１】
本発明は、体毛を切断するための体毛処理刃物構造、及びこの体毛処理刃物構造等に用いられる刃物に関する。
【背景技術】
【０００２】
電動式のバリカンや女性用の産毛剃り器等の体毛処理装置は、一般的に、前端部分に櫛状刃を有する固定刃と、前端部分に固定刃と同様の櫛状刃を有する可動刃とを備え、固定刃に対して可動刃が摺動することによって、体毛を切断する。このように固定刃に対して可動刃を摺動させるので、可動刃と固定刃との摺接面で焼き付き等が発生し、切れ味が低下することがある。
【０００３】
切れ味の低下を防止する刃物としては、例えば、その表面にダイヤモンド等を含む薄膜をコーティングしたものが挙げられる（特許文献１参照）。また、基材を保護する保護膜としては、例えば、セグメントに分割したダイヤモンド状炭素（ＤＬＣ）膜等が挙げられる（特許文献２参照）。
【特許文献１】特開昭６３−１９１７９号公報
【特許文献２】特開２００３−１４７５２５号公報
【発明の開示】
【発明が解決しようとする課題】
【０００４】
特許文献１によれば、刃物の表面にコーティングされている薄膜（潤滑性硬質皮膜）が、ダイヤモンド等を含み、切れ味を維持できる耐磨耗性に富む素材からなっていることが開示されている。しかしながら、例えば、相手方刃物の潤滑性硬質皮膜等と摺動させると、摺動摩擦によって、少しずつ磨耗する。このため、潤滑性硬質皮膜は、焼き付きが発生するまでの焼き付き寿命を確保するためには、一定以上の膜厚が必要である。従って、膜厚の薄い潤滑性皮膜では、焼き付き寿命を確保することは困難である。
【０００５】
一方、この潤滑性硬質皮膜は、摺接面のみに被覆することは困難であるので、摺接面だけではなく、刃先を覆うように被覆され、このため焼き付き寿命を長くするために、潤滑性硬質皮膜を厚くすれば、刃先のエッジが鈍り、初期の切れ味が落ちることがある。
【０００６】
また、特許文献２によれば、保護膜に大きなひずみが加えられても、保護膜がセグメントに分割されていることによって、基材から剥離しにくいことが開示されている。しかしながら、特許文献２に記載の保護膜は、耐摩耗性を確保しつつ、潤滑性硬質皮膜を薄くする必要がなく、この保護膜を有する耐摩耗性部材を刃物に用いて、切れ味を向上させることを目的とするものではない。
【０００７】
本発明は、かかる従来の問題点を解消するためになされたものであり、焼き付き寿命が充分長く、かつ切れ味が初期から優れた体毛処理刃物構造、及びこの体毛処理刃物構造等に用いられる刃物を提供することを目的とする。
【課題を解決するための手段】
【０００８】
本発明の体毛処理刃物構造は、前端部分に櫛状刃を有する上刃物と、前端部分に櫛状刃を有する下刃物とを備え、前記上刃物と前記下刃物とは、互いに横方向に往復摺動可能なように各刃物の摺接面で接した状態で対向配置されており、該往復摺動により前記上刃物の櫛状刃と前記下刃物の櫛状刃との間で処理される体毛を挟みながら前記体毛を切断するように構成されている体毛処理刃物構造であって、前記上刃物と前記下刃物との少なくともいずれか一方の摺接面に、前記摺接面側に開放された凹部を有する潤滑性硬質皮膜が形成されていることを特徴とする体毛処理刃物構造である。
【０００９】
この構成によれば、相手方刃物と摺接する摺接面の面積が、凹部を有さない場合と比較して小さい。このことにより、相手方刃物との摺動摩擦を低減できるので、潤滑性硬質皮膜を薄くしても、焼き付き寿命が長くなる。また、この構成の体毛処理刃物構造は、例えば、潤滑性硬質皮膜が刃先を覆うように形成された場合であっても、潤滑性硬質皮膜を薄くできるので、初期の切れ味の優れたものとなる。
【００１０】
従って、焼き付き寿命が充分長く、かつ切れ味が初期から優れた体毛処理刃物構造が得られる。
【００１１】
また、前記潤滑性硬質皮膜が、ダイヤモンド、ダイヤモンド状炭素（ＤＬＣ）、ＴｉＮ、ＴｉＡｌＮ、ＣｒＮ、ＺｒＮ、ＴｉＣ、及びＴｉＣＮからなる群から選ばれる１種以上からなることが好ましい。この構成によれば、耐摩耗性をより高くできるので、潤滑性硬質皮膜の膜厚をより薄くできる。従って、焼き付き寿命がより長く、かつ切れ味のより優れた体毛処理刃物構造が得られる。
【００１２】
また、前記凹部が、前記摺接面の端部に連通する溝であることが好ましい。この構成によれば、摺接面の端部に連通するので、摺接面上の混入したごみ等の異物や磨耗粉を摺接面の外に容易に排出させることができる。また、異物や磨耗粉を、溝に取り込んで、異物や磨耗粉による磨耗を抑制できる。
【００１３】
また、前記凹部に、潤滑性物質が保持されていることが好ましい。この構成によれば、
相手方刃物と潤滑性物質を介して摺接でき、また、潤滑性物質が凹部に保持される。従って、相手方刃物との摺動摩擦をより長期間低減できるので、焼き付きの発生をより抑制でき、焼き付き寿命をより長くできる。
【００１４】
また、前記潤滑性物質が、固体状であることが好ましい。この構成によれば、流動性のある潤滑性物質と同様の焼き付きの抑制効果があり、さらに、水洗等にも耐えうる。従って、水洗等によっても、相手方刃物との摺動摩擦を低減する効果が持続できるので、焼き付きの発生をより抑制でき、焼き付き寿命をより長くできる。
【００１５】
また、本発明の刃物は、前記体毛処理刃物構造に用いられる刃物である。この構成によれば、相手方刃物と摺接する摺接面積が小さいので、潤滑性硬質皮膜を薄くしても、焼き付き寿命が長くなる。従って、焼き付き寿命が充分長く、かつ切れ味が初期から優れたものが得られる。
【００１６】
また、本発明の刃物は、他の部材と摺接する摺接面を有し、前記他の部材に対して摺動することによって、被切断物を切断する刃物であって、少なくとも前記摺接面に、摺接面側に開放された凹部を有する潤滑性硬質皮膜が形成されていることを特徴とする刃物である。
【００１７】
この構成によれば、他の部材と摺接する摺接面の面積が、凹部を有さない場合と比較して小さい。このことにより、他の部材との摺動摩擦を低減できるので、潤滑性硬質皮膜を薄くしても、焼き付き寿命が長くなる。また、この構成の刃物は、例えば、刃先まで潤滑性硬質皮膜が形成された場合であっても、潤滑性硬質皮膜を薄くできるので、初期の切れ味の優れたものとなる。従って、焼き付き寿命が充分長く、かつ切れ味が初期から優れた刃物が得られる。
【発明の効果】
【００１８】
本発明によれば、焼き付き寿命が充分長く、かつ切れ味の優れた体毛処理刃物構造、及びこの体毛処理刃物構造等に用いられる刃物を提供できる。
【発明を実施するための最良の形態】
【００１９】
本発明の実施形態に係る体毛処理刃物構造について説明する。ここでは、電動式のバリカンに用いる体毛処理刃物構造を例に挙げて説明するが、面摺動する刃物で構成される体毛処理刃物構造であれば適用でき、電動式のバリカンに用いられる体毛処理刃物構造に限定されず、例えば、女性用の産毛剃り器に用いる体毛処理刃物構造であってもよい。
【００２０】
電動式のバリカンは、可動刃と固定刃とを備え、固定刃に対して可動刃を摺動させることによって、被切断物である体毛を切断する。なお、可動刃及び固定刃は、上刃物及び下刃物に相当する。図１は、本発明の実施形態に係る体毛処理刃物構造を構成する刃物を示した概略斜視図である。図１（ａ）は、可動刃１０を示し、図１（ｂ）は、固定刃２０を示す。図２は、可動刃１０と固定刃２０と対向させた状態の概略断面図である。
【００２１】
可動刃１０及び固定刃２０は、前端部分に櫛状歯１１，２１を有する刃物であり、櫛状歯１１，２１は、それぞれの歯が、歯の並んでいる並設方向の両端に刃先を有する。また、可動刃１０及び固定刃２０は、図２に示すように、互いに対向するように配置することによって、互いに相手方刃物と摺接する摺接面を有する。具体的には、互いの刃先側に各々設けられる刃先側摺接面１２，２２及び互いの脚部側に各々設けられる脚部側摺接面１３，２３を有する。
【００２２】
また、可動刃１０は、固定刃２０に対して摺動可能に配置されており、刃先側摺接面１２，２２及び脚部側摺接面１３，２３において摺れながら、櫛状歯１１の並設方向に往復運動を行う。電動式バリカンは、この往復運動によって、可動刃１０の櫛状歯１１と固定刃２０の櫛状歯２１とに体毛を挟み込んで、切断する。
【００２３】
なお、可動刃１０と固定刃２０との接触圧は、１００００〜５００００Ｐａであることが好ましく、摺接面１２，１３，２２，２３の面積は、２０〜１００ｍｍ２であることが好ましい。
【００２４】
次に、可動刃１０及び固定刃２０の構造について説明する。
【００２５】
図３は、可動刃１０及び固定刃２０の刃先周辺の拡大断面図を示す。なお、図３（ａ）は、潤滑性硬質皮膜３２が薄い場合を示し、図３（ｂ）は、潤滑性硬質皮膜３２が厚い場合を示す。
【００２６】
可動刃１０及び固定刃２０は、基材３１と潤滑性硬質皮膜３２とから構成され、潤滑性硬質皮膜３２は、基材３１の摺接面１２，１３，２２，２３を含む領域を少なくとも被覆していればよく、例えば、基材３１表面の全面を被覆していてもよい。
【００２７】
本発明に用いられる基材３１としては、刃物として用いることができるものであれば、特に制限されず、例えば、アルミニウム、鉄、ステンレス鋼、及びチタン等の金属が挙げられる。
【００２８】
本発明に用いられる潤滑性硬質皮膜３２は、図４に示すような、摺接面側に開放された凹部４１，４２を有する。図４は、摺接面１２，１３，２２，２３の表面の拡大図である。潤滑性硬質皮膜３２に形成されている凹部の形状は、特に制限されず、例えば、図４（ａ）及び図４（ｂ）に示すような、開口が円形の孔４１であってもよいし、図４（ｂ）及び図４（ｃ）に示すような摺接面方向に延び、摺接面の端部と連通する溝４２であってもよい。また、潤滑性硬質皮膜３２としては、図４（ａ）に示すように、孔４１が、マトリックス状に多数形成されていてもよいし、図４（ｂ）に示すように、孔４１及び溝４２の両方が形成されていてもよいし、図４（ｃ）に示すように、溝４２が格子状に形成されていてもよい。
【００２９】
また、摺接面全面に対する凹部４１，４２の形成されている面積の比率（開口率）が、０．１〜５０％であることが好ましく、０．５〜２０％であることがより好ましい。開口率が低すぎる場合は、可動刃１０と固定刃２０との摺動摩擦を低減させて、焼き付き寿命を長くするという効果を発揮しにくい傾向があり、開口率が高すぎる場合は、潤滑性硬質皮膜が剥離すると、硬質部分がなくなるおそれがある。
【００３０】
凹部が孔４１である場合、孔４１の直径Ｄは、１〜１００μｍであることが好ましい。また、図４（ａ）に示すように、孔４１がマトリックス状に形成されている場合、孔４１の中心と隣接する孔の４１の中心との距離（孔４１のピッチ）Ｐ１は、１〜１０００μｍであることが好ましい。
【００３１】
凹部が溝４２である場合、溝４２の幅Ｗは、１〜１００μｍであることが好ましい。また、図４（ｃ）に示すように、溝４２が格子状に形成されている場合、溝４２の中心間距離（溝４２のピッチ）Ｐ２は、１〜１０００μｍであることが好ましい。
【００３２】
潤滑性硬質皮膜３２としては、例えば、ダイヤモンド、ダイヤモンド状炭素（ＤＬＣ）、ＴｉＮ、ＴｉＡｌＮ、ＣｒＮ、ＺｒＮ、ＴｉＣ、及びＴｉＣＮ等からなるものが挙げられ、この中でも、ＤＬＣ膜が特に好ましい。
【００３３】
潤滑性硬質皮膜３２の膜厚は、０．１〜２μｍであることが好ましい。潤滑性硬質皮膜が薄すぎると、焼き付き寿命を長くするという効果を発揮しにくい傾向があり、厚すぎると、図３（ｂ）に示すように、刃先のエッジ３３が鈍り、特に初期の切れ味が悪化する傾向がある。
【００３４】
図４に示すような凹部を有する潤滑性硬質皮膜３２を備えた可動刃１０及び固定刃２０は、互いに摺接する摺接面の面積が、凹部を有さない場合と比較して小さい。このことにより、可動刃１０と固定刃２０との摺動摩擦を低減できるので、図３（ａ）に示すように、潤滑性硬質皮膜３２を薄くして、初期の切れ味をよいものにしても、焼き付き寿命が長くなる。
【００３５】
また、凹部４１，４２に、潤滑性物質が保持されていることが好ましい。潤滑性物質としては、流動性のあるものであってもよいし、固体状のものであってもよい。流動性のあるものとしては、電動式のバリカンの可動刃と固定刃との潤滑のために用いることができる潤滑剤であれば、特に制限なく用いることができ、例えば、流動性パラフィン等が挙げられる。また、固体状のものとしては、ポリテトラフルオロエチレン等の熱硬化性フッ素系樹脂等が挙げられる。
【００３６】
図５は、流動性がある潤滑性物質を用いた場合の可動刃１０と固定刃２０との概略断面図を示す。潤滑性物質として、流動性パラフィン等の流動性があるものを用いた場合、図５に示すように、可動刃１０と固定刃２０との間に、潤滑性物質からなる油膜３５が形成され、可動刃１０と固定刃２０とが、潤滑性物質を介して摺接でき、また、潤滑性物質が凹部４１，４２に保持される。従って、可動刃１０と固定刃２０との摺動摩擦をより長期間低減できるので、焼き付きの発生をより抑制でき、焼き付き寿命をより長くできる。
【００３７】
また、潤滑性物質が、固体状であることが好ましい。潤滑性物質が、固体状であっても、流動性のある潤滑性物質と同様の焼き付きの抑制効果があり、さらに、水洗等にも耐えうる。従って、水洗等によっても、可動刃１０と固定刃２０との摺動摩擦を低減する効果が持続できるので、焼き付きの発生をより抑制でき、焼き付き寿命をより長くできる。
【００３８】
潤滑性硬質皮膜３２は、例えば、堆積法で形成される。堆積法としては、気相法が好適であり、例えば、直流電源、交流電源又は高周波電源等を電源とするプラズマＣＶＤ（Chemical Vapor Deposition）法等のＣＶＤ法、ＡＩＰ（Arc Ion Plating）法等のＰＶＤ（Physical Vapor Deposition）法、マグネトロンスパッタ法、イオンビームスパッタ法等のスパッタ法、及びイオン化蒸着法等が挙げられる。
【００３９】
潤滑性硬質皮膜３２の凹部４１，４２は、上記の方法で成膜した後、削り取ってもよいが、予め所定の形状の凹部が形成されるように基材３１上をマスクして成膜してもよい。基材３１上をマスクして成膜することによって、そのマスクされた領域以外に、潤滑性硬質皮膜３２が形成され、マスクされた領域が凹部となって形成される。
【００４０】
具体的には、図４（ａ）に示すような、孔４１がマトリックス状に多数形成された潤滑性硬質皮膜３２を形成する場合、例えば、図６に示すような治具６１を用いて、基材３１上をマスクして、成膜してもよい。なお、図６は、治具６１を示す概略斜視図である。治具６１は、図６に示すように、端面形状が円形の突起部６２を多数有し、この突起部６２によって、基材３１の表面をマスクすることができる。このように潤滑性硬質皮膜を形成させることによって、突起部６２の形状に対応する孔４１が形成される。突起部６２の直径は、孔４１の直径Ｄに対応し、１〜１００μｍであることが好ましく、突起部６２の中心と隣接する突起部６２の中心と距離（突起部６２のピッチ）は、孔４１のピッチＰ１に対応し、１〜１０００μｍであることが好ましい。
【００４１】
また、図４（ｃ）に示すような、溝４２が格子状に形成された潤滑性硬質皮膜３２を形成する場合、例えば、タングステン線等からなる金網を用いて、基材３１上をマスクして、成膜してもよい。このように潤滑性硬質皮膜を形成させることによって、金網の形状に対応する格子状の溝４２が形成される。また、金網の線径は、溝４２の幅に対応し、１〜１００μｍであることが好ましく、線の中心間距離（金網のピッチ）は、溝４２のピッチＰ２に対応し、１〜１０００μｍであることが好ましい。
【００４２】
また、凹部４１，４２に、潤滑性物質を保持する方法としては、例えば、凹部４１，４２が形成された潤滑性硬質皮膜３２に、潤滑性物質をスプレーする方法等が挙げられる。また、潤滑性物質が固体状である場合、固体状になる前の原料や潤滑性物質をペースト状にしたものを、潤滑性硬質皮膜３２にスプレーして、その後、加熱乾燥して、固化させてもよい。
【００４３】
本実施形態では、可動刃及び固定刃が、ともに摺接面に凹部が形成されている場合について説明したが、可動刃及び固定刃のいずれか一方が、凹部が形成されている潤滑性硬質皮膜を形成されている刃物であってもよい。また、電動式のバリカンの刃物が、一方が可動刃、他方が固定刃である場合について、説明したが、両方、可動刃であってもよい。つまり、上刃物及び下刃物が、ともに可動刃であってもよい。
【実施例】
【００４４】
以下に、本発明について、実施例を挙げて説明する。
【００４５】
［電動式のバリカン］
電動式のバリカンに用いる刃物構造の実施例について説明する。
【００４６】
実施例１〜６及び比較例１〜３は、表１に示す条件の刃物を、電動式のバリカンの可動刃及び固定刃として用い、焼き付きが発生するまでの時間（焼き付き寿命）を測定した。なお、これらの電動式のバリカンは、可動刃と固定刃との接触圧が、２００００Ｐａであり、摺接面の面積が、５０ｍｍ２である。その結果を表１に示す。
【００４７】
【表１】
0005202896.tif 000002
【００４８】
表１より、摺接面側に開放された凹部を有する潤滑性硬質皮膜を形成した実施例１〜６は、凹部を有さない比較例１〜３と比較して、焼き付き寿命が長いことがわかった。
【００４９】
また、凹部に潤滑性物質を保持している実施例５及び実施例６は、他の実施例と比較しても、特に焼き付き寿命が長いことがわかった。さらに、この潤滑性物質が固体状である熱硬化性フッ素系樹脂を用いた実施例６は、流動性のある流動パラフィンを用いた実施例５と同等の焼き付き寿命であるだけではなく、さらに、水洗しても、潤滑性物質が残り、焼き付き寿命が短くならなかった。
【００５０】
凹部として溝幅の大きい格子状の溝が形成されている実施例４は、他の実施例と比較して、摺接面上にあるごみ等の異物を掃除しやすかった。
【００５１】
さらに、ＤＬＣ膜が形成されている実施例３〜６は、ＴｉＡｌＮ膜が形成されている実施例１及びＴｉＮ膜が形成されている実施例２と比較して、焼き付き寿命が長かった。このことから、潤滑性硬質皮膜として、ＤＬＣ膜が好ましいことがわかった。
【００５２】
このことは、ＴｉＡｌＮ膜、ＴｉＮ膜及びＤＬＣ膜の、摺動サイクル（摺動回数）と摩擦係数との関係からわかる。なお、図７は、摺動サイクルと摩擦係数との関係を示すグラフである。横軸は、摺動サイクル［回］を示し、縦軸は、摩擦係数を示す。
【００５３】
図７からわかるように、ＤＬＣ膜の摩擦係数が、摺動サイクルにかかわらず、ＴｉＡｌＮ膜と比較して、低かった。また、ＴｉＮ膜は、摺動サイクルが増えるにしたがって、摩擦係数が増加し、摺動サイクルが多い場合、ＤＬＣ膜の摩擦係数が、ＴｉＮ膜と比較して、低かった。このＤＬＣ膜の摩擦係数の低さが、焼き付き寿命を長くしていることがわかる。
【００５４】
［女性用の産毛剃り器］
女性用の産毛剃り器に用いる刃物の実施例について説明する。
【００５５】
実施例７及び比較例４は、表２に示す条件の刃物を、女性用の産毛剃り器の可動刃及び固定刃として用い、焼き付きが発生するまでの時間（焼き付き寿命）を測定した。なお、これらの女性用の産毛剃り器は、可動刃と固定刃との接触圧が、２００００Ｐａであり、摺接面の面積が、５０ｍｍ２である。その結果を表２に示す。
【００５６】
【表２】
0005202896.tif 000003
【００５７】
表２からわかるように、摺接面側に開放された凹部を有する潤滑性硬質皮膜を形成した実施例７は、２０時間と長いのに対して、凹部を有さない比較例４は、焼き付きが電動式のバリカンより発生しにくい女性用の産毛剃り器であっても、焼き付き寿命が３時間と短かった。
【図面の簡単な説明】
【００５８】
【図１】本発明の実施形態に係る体毛処理刃物構造を構成する刃物を示した概略斜視図である。
【図２】可動刃１０と固定刃２０と対向させた状態の概略断面図である。
【図３】可動刃１０及び固定刃２０の刃先周辺の拡大断面図を示す。
【図４】摺接面１２，１３，２２，２３の表面の拡大図である。
【図５】流動性がある潤滑性物質を用いた場合の可動刃１０と固定刃２０との概略断面図を示す。
【図６】治具６１を示す概略斜視図である。
【図７】摺動サイクルと摩擦係数との関係を示すグラフである。
【符号の説明】
【００５９】
１０  可動刃
１１，２１  櫛状歯
１２，２２  刃先側摺接面
１３，２３  脚部側摺接面
２０  固定刃
３１  基材
３２  潤滑性硬質皮膜
３３  エッジ
３５  油膜
４１  孔
４２  溝
６１  治具
６２  突起部
【図１】
0005202896.tif 000004
【図２】
0005202896.tif 000005
【図３】
0005202896.tif 000006
【図４】
0005202896.tif 000007
【図５】
0005202896.tif 000008
【図６】
0005202896.tif 000009
【図７】
0005202896.tif 000010